【事件の表示】
　特許第３０５４０６７号「印刷用シート」の請求項１ないし５に係る特許に対する特許異議の申立てについて、次のとおり決定する。
【結　論】
　訂正を認める。
　特許第３０５４０６７号の請求項１〜５に係る特許を維持する。
【理　由】
１．手続きの経緯
　本件特許第３０５４０６７号の請求項１〜５に係る発明についての出願は、平成７年１０月２５日に出願され、平成１２年４月７日にその設定登録がなされ、その後、その請求項１〜５に係る発明の特許について、異議申立人土山健二及び王子製紙株式会社より特許異議の申立てがされ、取消理由通知がなされ、その指定期間内である平成１３年１０月１日に特許異議意見書と訂正請求書が提出されたものである。
　
２．訂正の適否についての判断
（１）訂正請求の内容
　本件訂正請求は、本件特許明細書を訂正請求書に添付された全文訂正明細書のとおりに訂正することを求めるもので、その訂正事項の具体的内容は以下のとおりである。
訂正事項１：
　 特許請求の範囲の請求項１における「シート状支持体の少なくとも一方の面に記録画像を形成するための受像層を設けた印刷用シートにおいて、上記受像層に、感圧接着剤を含有するとともに、保水性樹脂およびカチオン性樹脂を含有したことを特徴とする印刷用シート」を、
「シート状支持体の少なくとも一方の面に記録画像を形成するための受像層を設けた印刷用シートにおいて、上記受像層に、感圧接着剤を含有するとともに、保水性樹脂およびカチオン性樹脂を含有するにあたり、上記カチオン性樹脂を、上記感圧接着剤および上記保水性樹脂を含有する層の上に設けたことを特徴とする印刷用シート」
と訂正する。
　
（２）訂正の目的の適否、新規事項の有無及び拡張・変更の存否
　上記訂正事項１は、明細書の段落【００２０】〜【００２９】に記載の実施例１〜６における、感圧接着剤及び保水性樹脂を含有する塗工層の上にカチオン性樹脂を塗工した各実施例１〜６の記載に基づき、受像層を限定するものであるから、特許請求の範囲の減縮を目的とするものと認められる。
　そして、上記訂正事項１は、願書に添付した明細書に記載した事項の範囲内においてしたものであり、また、実質上特許請求の範囲を拡張し又は変更するものでもない。
　
（３）むすび
　以上のとおりであるから、上記訂正は、特許法第１２０条の４第２項及び同条第３項において準用する特許法第１２６条第２項から第４項の規定に適合するので、当該訂正を認める。
　
３．特許異議申立てについての判断
（１）特許異議の申立ての理由の概要
（Ａ）特許異議申立人土山健二は、甲第１号証（本件特許の出願前の出願であって、その出願後に出願公開された特願平７−２２８２５９号（特開平９−７１７５８号公報参照）の願書に最初に添付した明細書及び図面（以下、「先願明細書１」という。）を提出し、また、周知技術として、甲第２号証（特開平４−２３４４７３号公報）、甲第３号証（特開平７−１９５８７５号公報）及び甲第４号証（特開平７−１９５８８２号公報）を提出し、本件請求項１〜５に係る発明は、先願明細書１に記載された発明と同一であるから、特許法第２９条の２の規定により特許を受けることができない旨主張する。
　なお、甲第５号証（特開平９−１１６６９号公報）については、本件特許出願後に公知となった刊行物であるため、本件発明の周知技術を示す証拠として採用することができず、異議申立人の主張を上記のとおりのものとして検討した。
　
（Ｂ）特許異議申立人王子製紙株式会社は、甲第１号証（本件特許の出願前の出願であって、その出願後に出願公開された特願平７−１６３９１７号（特開平９−１１６６９号公報参照）の願書に最初に添付した明細書及び図面（以下、「先願明細書２」という。）及び甲第２号証（本件特許の出願前の出願であって、その出願後に出願公開された特願平７−１９８３４７号（特開平９−３９３７８号公報参照）の願書に最初に添付した明細書（以下、「先願明細書３」という。）を提出し、また、周知慣用技術として、甲第３号証（「ペーパー・セールス・エンジニアリング・シリーズ　情報用紙　’９５年版」紙業タイムス社、１９９５年４月２０日、ｐ．１７４−１７９）、甲第４号証（太田徳也外１名監修「インクジェット記録技術」株式会社トリケップス、平成元年８月１５日、ｐ．１６１−１６９）、甲第５号証（特開平３−１６９５９７号公報）及び甲第６号証（特開平４−３１６８９５号公報）を提出し、
［理由１］本件請求項１〜５に係る発明は、先願明細書２に記載された発明と同一であり、また、
［理由２］本件請求項１〜５に係る発明は、先願明細書３に記載された発明と同一であり、
特許法第２９条の２の規定に違反して特許されたものであるから、本件請求項１〜５に係る発明の特許は取り消すべきものである旨主張する。
　
（２）本件請求項１〜５に係る発明
　上記２．で示したように上記訂正が認められるから、本件請求項１〜５に係る発明（以下それぞれ「本件発明１〜５」という。）は、上記訂正請求に係る訂正明細書の特許請求の範囲の請求項１〜５に記載された事項により特定される以下のとおりのものである。
　
【請求項１】シート状支持体の少なくとも一方の面に記録画像を形成するための受像層を設けた印刷用シートにおいて、上記受像層に、感圧接着剤を含有するとともに、保水性樹脂およびカチオン性樹脂を含有するにあたり、上記カチオン性樹脂を、上記感圧接着剤および上記保水性樹脂を含有する層の上に設けたことを特徴とする印刷用シート。
【請求項２】前記受像層は、インクジェットによるインクを受像するインク受像層であり、かつ、前記感圧接着剤を互いの接触面に含有することにより、上記接触面において剥離可能に接着することを特徴とする請求項１に記載の印刷用シート。
【請求項３】前記感圧接着剤が天然ゴム系接着剤とポリアクリル酸エステル系接着剤の少なくとも一種類よりなる接着剤である請求項１または２に記載の印刷用シート。
【請求項４】前記保水性樹脂がポリビニルピロリドンである請求項１ないし３のいずれかに記載の印刷用シート。
【請求項５】前記カチオン性樹脂がポリアミン系樹脂あるいはジシアンジアミドホルマリン系樹脂である請求項１ないし４のいずれかに記載の印刷用シート。
　
（３）各甲号証の記載事項
［特許異議申立人土山健二の提出した甲第１号証〜甲第５号証の記載事項］
　甲第１号証（先願明細書１）
ア．「【請求項１】非剥離性感圧接着剤を基本成分とする基剤に、微粒子充填剤が含有された疑似接着剤の層が、支持体シートの少なくとも片面の一部に形成されている疑似接着用紙において、
前記疑似接着剤に、弱カチオン性のポリアミド系樹脂が配合されていることを特徴とするインクジェット記録用疑似接着用紙。」（請求項１）
イ．「【００１６】そこで、たとえばインクジェット記録紙で通常用いられているカチオン性の染料定着剤を疑似接着剤層に配合すれば、インクジェット染料の定着を図ることができると考え、・・・
・・・インクジェット染料を確実に定着させるためには、弱カチオン性のポリアミド系樹脂を用いることが有効であることを知見し、本発明を完成させるに至った。
・・・一方、弱カチオン性ポリアミド系樹脂は、弱いながらもカチオン性を示すので、インクジェット染料の疑似接着剤への定着性を向上させることができる。・・・
【００２１】したがって、弱カチオン性ポリアミド系樹脂を配合した疑似接着剤層を支持体シート上に形成することにより、インクジェット染料の定着性を向上させることができ、もって耐水性および非転写性に優れた疑似接着用紙を得ることができる・・・また印字面を疑似接着した後、剥離する際に反対面に印字が転写することもない。」（段落【００１６】〜【００２１】）
ウ．「【００２６】図３に示す二つ折り葉書および図４に示す一部折り畳みタイプの葉書は、支持体シート１の折り畳み内面側に疑似接着層を形成し情報を印刷し、折り合わせて加圧接着するもので、いずれも疑似接着剤層相互を重ね合わせて加圧接着するものである。」（段落【００２６】）
エ．「【００３０】・・・非剥離性感圧接着剤基剤（以下、「感圧接着剤」という）としては、・・・特に天然ゴムを無硫黄加硫し、メタアクリル酸メチルと混合した天然ゴムラテックス、天然ゴムにメタアクリル酸メチルをグラフト重合させて得られた天然ゴムラテックス、・・・が、耐ブロッキング性、耐経時劣化等の点で好適である。」（段落【００３０】）
オ．「【００３２】疑似接着剤に配合するその他の助剤として、・・・保湿剤などを必要に応じて配合できる。」（段落【００３２】）
　
　甲第２号証
カ．「段落【００２４】かくして選択された多孔性塩基性顔料及び多孔性シリカは、・・・塗被液として調製されるが、・・・保護コロイド剤として含窒素系水溶性樹脂を使用すると、流動性が良くなり、・・・好ましい。
【００２５】これらの含窒素系水溶性樹脂としては、例えば・・・ポリビニルピロリドン、・・・カチオン性基を含有する水溶性重合体又は共重合体等の如き付加重合型合成高分子化合物、・・・ポリアミン系樹脂、・・・ジシアンジアミド系樹脂、・・・適宜選択して使用することができる。」（段落【００２４】〜【００２５】）
　
　甲第３号証
キ．「支持体に・・・（Ａ）接着剤（Ｂ）顔料（Ｃ）粘着付与剤の三成分を含有する塗層を設けた・・・感圧性機密シート」（請求項１）
ク．「段落【０００７】
【課題を解決するための手段】本発明の感圧性機密シートの塗膜に含まれる主な素材は、接着剤の他、顔料及び粘着付与剤である。接着剤を用いる主目的は支持体との接着性及び粘着特性を得るためであり、・・・
【０００８】本発明に用いられる接着剤としては、・・・例えば、・・・天然ゴム系、・・・ポリビニルアルコール、・・・ポリビニルピロリドン・・・なども使用することが可能である。」（段落【０００７】〜【０００８】）
　
　甲第４号証
ケ．「段落【００１０】接着性層には、・・・ポリビニルアルコール、ポリビニルピロリドン・・・等の水溶性高分子接着剤・・・が適宜選択して添加され、・・・設計される。」（段落【００１０】）
　
　甲第５号証
　甲第５号証は、異議申立人王子製紙株式会社の提出した甲第１号証と同一の証拠であり、記載内容は、該異議申立人王子製紙株式会社の提出した甲第１号証参照。
　
［特許異議申立人王子製紙株式会社の提出した甲第１号証〜甲第６号証の記載事項］
　甲第１号証（先願明細書２）
コ．「【請求項１】 親展面を有する用紙の親展面どうしが剥離可能に接着するように折り畳んで圧着してなる圧着紙において、前記親展面に接着剤組成物による塗膜層を設けて・・・なるように構成してあることを特徴とするインクジェット用圧着紙。
【請求項２】 前記接着剤組成物が、天然ゴム系ラテックス１００重量部に対し、・・・水溶性接着剤を５〜４０重量部を配合してなる請求項１記載のインクジェット用圧着紙。」（請求項１、２）
サ．「【産業上の利用分野】本発明は、一時的に圧着するが必要時に剥離できて、その親展面にインクジェットプリンタで印字されている個人向け情報を確認することのできるという圧着はがき等に用いられる、インクジェット用圧着紙に関する。」（段落【０００１】）
シ．「【発明が解決しようとする課題】しかし、・・・印字後、圧着した親展面どうしを剥離すると、一側方の親展面上の印字が他側方の親展面に転移（転写）しやすいという欠点があった。」（段落【０００６】）
ス．「【０００９】上記接着剤組成物は、天然ゴム系ラテックス１００重量部に対し、・・・水溶性接着剤を５〜４０重量部を配合してなるものである。
【００１０】接着剤組成物は感圧接着剤であり、天然ゴム系ラテックスは・・・耐ブロッキング性などの点で好適である。」（段落【０００９】〜【００１０】）
セ．「【００１３】水溶性接着剤としては、・・・例えば、澱粉及びその誘導体、セルロース誘導体（メチルセルロース、エチルセルロース、ヒドロキシエチルセルロース、カルボキシメチルセルロース等）、ポリビニルアルコール、ポリビニルピロリドン等が挙げられる。・・・
【００１４】接着剤組成物には、必要に応じて、・・・通例の添加剤を加えてもよい。
【００１５】本発明のインクジェット用圧着紙は、・・・インクジェットプリンタで印字後、三つ折り又は二つ折り状に折り畳み、圧着することにより構成する。」（段落【００１３】〜【００１５】）
ソ．「【００２０】また水溶性接着剤を配合することにより、・・・印字部の大部分は水溶性インクの被膜層で覆われ、・・・対向面側へ転移することなく、対向面から剥離することになる。」（段落【００２０】）
タ．「【００２４】図３及び図４は二つ折りタイプの圧着はがきに適用した例を示す。・・・親展面６ａ，６ｂどうしが重なるように折り畳んで圧着することにより構成される。
・・・
実施例１
　・・・ポリビニルアルコール・・・を水に分散して・・・これに天然ゴム系ラテックス固形分１００重量部と耐水化剤（１）（スミレーツレジン５００１（ポリアミド樹脂）：住友化学工業製）１．５重量部を加え、均一に攪拌して、塗料を調製する・・・
【００２６】実施例２
　・・・耐水化剤（１）２．５重量部とした以外は実施例１と同様に実施した。
【００２７】実施例３
・・・耐水化剤（１）１．２重量部とした以外は実施例１と同様に実施した。
・・・
【００３０】実施例６
・・・耐水化剤（１）１．５重量部とした以外は実施例１と同様に実施した。
【００３１】実施例７
・・・耐水化剤（２）（スミレーツレジン５００４（ポリアミドポリウレア樹脂）：住友化学工業製）３重量部を添加する。紙への塗工、その他は実施例１と同様に実施した。」（段落【００２４】〜【００３１】）
チ．「【発明の効果】以上のように本発明によれば、・・・印字の転移が起こることがなく、・・・高速インクジェットの水溶性インクに対する印字適性に最適なものである。」（段落【００４５】）    
　
　甲第２号証（先願明細書３）
ツ．「【請求項１】 通常状態では粘着性、接着性ともに示さず加圧時に接着性を示す感圧接着層を支持体の少なくとも片面に有し、加圧時の接着が接着後に剥離可能である圧着記録用紙において、該感圧接着層が第４級アンモニウム基を有するカチオン性化合物を該感圧接着層の固形分重量の１〜５０重量％含有することを特徴とする圧着記録用紙。」（請求項１）
テ．「【０００１】
【産業上の利用分野】本発明は、インクジェット記録が可能な圧着記録用紙に関するものである。・・・
【０００２】
【従来の技術】近年、圧着用紙を用いた２つ折りはがきや３つ折りはがきの用途が拡大している。・・・
【０００３】このような圧着用紙は、・・・印字した内容が対面の感圧接着層に転写するという、いわゆる裏写り、インク写りの問題があった。このような裏写りの現象を避けるために、印字した後にインク（またはトナー）を熱で定着する印字方式（電子写真、レーザープリンターなど）がとられていた。」（段落【０００１】〜【０００３】）
ト．「【０００６】このインクジェット記録方式で使用される記録シートとしては、・・・インクが水溶性であるために印字後に水に濡れると印字がにじんで読めなくなるという問題があった。
【０００７】
【発明が解決しようとする課題】よって、本発明が解決しようとする課題は、・・・インクの定着性がよく、耐水性に優れた圧着記録用紙を提供することにある。」（段落【０００６】〜【０００７】）
ナ．「【００２２】本発明に用いられる感圧接着層を構成する感圧性接着剤は、・・・感圧接着層同士を重ね合わせて圧力を加えることで接着することが可能で、感圧接着層の接着性の制御、あるいは加える圧力の加減により、接着後に剥離可能に接着させることも、接着後に剥離不能なまでに強接着させることも可能である。・・・
【００２３】本発明の感圧性接着剤に用いられる接着剤ベースポリマーとしては、天然ゴム、変性天然ゴム、・・・アクリル酸エステル樹脂・・・などが溶液あるいはエマルジョンの形で用いられ」（段落【００２２】〜【００２３】）
ニ．「【００２５】本発明の感圧接着層には、必須成分として第４級アンモニウム基を有するカチオン性化合物を該感圧接着層の固形分重量の１〜５０重量％・・・含有するものである。本発明の感圧接着層にこれらの必須成分を加えることにより、・・・インクの対面への転写、いわゆる裏写りが抑制され、圧着面全面にわたって読みやすい記録とすることができることが判明した。」（段落【００２５】）
ヌ．「【００２７】本発明に用いられる第４級アンモニウム基を有するカチオン性化合物としては、・・・ビニルベンジルトリメチルアンモニウムブロマイド、・・・等の化合物、モノマー、オリゴマー、ポリマーあるいはこれらの化合物から誘導される第４級アンモニウム基を含有する誘導体などを用いることができる。
【００２８】本発明に用いられる第３級アミノ基を有する化合物としては、例えばビニルベンジルジメチルアミン・・・等の化合物、モノマー、オリゴマー、ポリマーあるいはこれらの化合物から誘導される第３級アミノ基を含有する誘導体などを用いることができる。」（段落【００２７】〜【００２８】）
ネ．「【００３４】本発明の感圧接着層を有する記録用紙においては、感圧接着層を形成する樹脂の原紙への浸透をより一層防止する目的で、原紙に接して浸透防止層を設けてもよい。・・・本発明に用いることのできる浸透防止層は、水溶性高分子あるいは親水性高分子の水溶液あるいはエマルジョンにより設けることが可能で、例えば、以下の物質が挙げられる。
【００３５】天然高分子および半合成高分子として、デンプン、・・・変性デンプン化合物、・・・カゼイン、・・・デキストラン、・・・カルボキシメチルセルロース・・・などが挙げられる。
【００３６】合成高分子としては・・・変性化ポリビニルアルコール化合物、・・・ポリビニルピロリドン、・・・ポリビニルエーテル・・・などが挙げられる。」（段落【００３４】〜【００３６】）
ノ．「【００８２】
・・・圧着後に剥離してもインクの対面への転写、いわゆる裏写りが抑制され、・・・確実に親展型の剥離性葉書を製造できる。」（段落【００８２】）
　
　甲第３号証
ハ．「インクジェットインクは通常アニオン性であるので、耐水性の改善にはカチオン性樹脂を用いる。」（第１７６頁末行〜第１７７頁１行）
ヒ．「バインダは，ポリビニルアルコール（ＰＶＡ）類，でんぷん類，ポリビニルピロリドン・・・アクリル系樹脂，ポリアクリルアミド系樹脂・・・などがある。・・・記録画像の耐水性を改善するために，染料耐水化剤として３級・４級のアンモニウム塩型のカチオン性樹脂，ポリエチレンイミン，ポリアミンなどを・・・添加する。」（第１７７頁下７行〜第１７８頁４行）
　
　甲第４号証
フ．「３．３．２　塗工用素材
（１）顔料・・・
　　　　　・・・
（２）バインダ・・・
　　　　　・・・
（３）画像耐水化剤・・・・・３級，４級のアンモニウム塩型のカチオン性樹脂，
　　　　　　　　　　　　　　ポリエチレンイミン，ポリアミンなど。」（第１６８頁６〜２２行）
　
　甲第５号証
ヘ．「（１）接着剤含有層を有する感圧接着性シートと非接着性シートを重ねて接合した状態をなし且つ接合面を剥離することによって再び接合面の情報を読むことが出来るように設計された再剥離性の感圧接着性葉書において、該葉書が接着剤含有層を内側にした三つ折り状態の感圧接着性シートを加圧接合して形成されていることを特徴とする再剥離性の感圧接着性葉書。」（請求項１）
ホ．「本発明の接着剤含有層の形成に用い得る接着剤としては、例えばエチレン−酢酸ビニル系樹脂、アクリル系樹脂」（第２頁右下欄１１〜１３行）
マ．「実施例１
　接着剤としてアクリル酸エステル系エマルジョン・・・を１００部（乾燥重量）、」（第３頁右下欄７〜１０行）
　
　甲第６号証
ミ．「【請求項１】支持体に接着剤層を設けた感圧接着性シートと被接着性シートを重ね合わせた後に、加圧接合して得られる・・・再剥離性感圧接着葉書。」（請求項１）
ム．「【００１１】本発明の感圧接着性シートの接着剤層の形成に用いられる接着剤としては、例えば・・・（メタ）アクリル酸エステル系樹脂・・・が挙げられ、・・・中でも、（メタ）アクリル酸エステル系共重合体は接着力が経時的に安定しており特に好ましい。」（段落【００１１】）
　
（４）対比・判断
（Ａ）特許異議申立人土山健二の主張について
（本件発明１について）
　先願明細書１には、上記ア〜エの記載から、支持体シートの少なくとも片面に非剥離性感圧接着剤を基剤（感圧接着剤）とする疑似接着剤の層を形成し、この疑似接着剤にカチオン性の樹脂を配合したインクジェット記録用紙が記載され、また、この支持体シートの疑似接着層に情報を印刷し、折り合わせて加圧接着して二つ折り葉書を形成することが記載されていると認められる。
　そこで、本件発明１（前者）と先願明細書１に記載された発明（後者）とを対比すると、後者の「支持体シート」は、前者の「シート状支持体」に相当し、後者の「疑似接着剤層」は、情報を印刷するためのもの（上記ウ）であるから、前者の「受像層」に相当すると認められ、両者は、
「シート状支持体の少なくとも一方の面に記録画像を形成するための受像層を設けた印刷用シートにおいて、上記受像層に、感圧接着剤を含有するとともに、カチオン性樹脂を含有した印刷用シート。」である点において一致し、次の２点で相違しているものと認められる。
相違点１：前者において、受像層は、カチオン性樹脂及び保水性樹脂を含有しているのに対し、後者において、受像層は、カチオン性樹脂及び必要に応じて保湿剤を配合している点。
相違点２：前者において、カチオン性樹脂は、感圧接着剤及び保水性樹脂を含有する層の上に設けるのに対し、後者において、このような層の上下関係について記載がない点。
　これら相違点について検討する。
（相違点１について）
　後者において、カチオン性樹脂に保湿剤を必須成分として配合することは記載されていない。さらに、保湿剤は、一般に各種アルコールあるいは無機化合物を用いるものであるから、保湿剤と保水性樹脂とが同一であると認めることができず、また、該事項が周知の事項とも認めることができない。
　この点について、異議申立人土山健二は、「保湿剤」は、「保水剤」と実質的に同義であるから両者は同一である旨主張しているが、「保湿剤」と「保水剤」とが同義であっても、前述のとおり「保湿剤」と「保水性樹脂」とが同義でない以上、両者は同一であるとはいえず、かかる異議申立人の主張は、採用することができない。
（相違点２について）
　後者において、感圧接着剤としては、カチオン性樹脂を配合したものが記載されているが、感圧接着剤層の上にカチオン性樹脂の層を設けること、あるいはこれを示唆する記載はない。そして、該事項は甲第２号証〜４号証を参照しても自明のこととも認められず、相違点２は、実質的な差異であると認められる。
　したがって、本件発明１は、先願明細書１に記載された発明と同一であるとすることはできない。
　
（本件発明２〜５について）
　本件発明２〜５は、本件発明１を引用し、本件発明１を更に技術的に限定したものであるから、甲第２号証〜４号証において、インキ受像層にポリビニルピロリドンを添加することが周知であり、また、甲第２号証において、カチオン性樹脂として、ポリアミン系樹脂、ジシアンジアミド系樹脂が周知であっても、前記本件発明１について述べたと同様の理由により、先願明細書１に記載された発明と同一であるとすることはできない。
　
（Ｂ）特許異議申立人王子製紙株式会社の主張について
［理由１］について　
（本件発明１について）
　先願明細書２には、上記コ〜チの記載から、親展面どうしが剥離可能に圧着されたインクジェット用圧着紙において、基紙の親展面に天然ゴム系ラテックス、水溶性接着剤及び耐水化剤を配合した接着剤組成物による塗膜層を設けることが記載され、また、親展面は、インクジェットプリンタで印字し（上記サ、シ、セ）、接着剤組成物は感圧接着剤であること（上記ス）が記載されていると認められる。
　そこで、本件発明１（前者）と先願明細書２に記載された発明（後者）とを対比すると、後者における「基紙」、「塗膜層」、「インクジェット用圧着紙」、「水溶性接着剤」は、その機能・作用からみて、前者における「シート上支持体」、「受像層」、「印刷用シート」、「保水性樹脂」にそれぞれ相当していると認められるから、両者は、
「シート状支持体の少なくとも一方の面に記録画像を形成するための受像層を設けた印刷用シートにおいて、上記受像層に、感圧接着剤を含有するとともに、保水性樹脂を含有させた印刷用シート。」である点において一致し、次の点で相違しているものと認められる。
相違点１：前者において、受像層は、カチオン性樹脂及び保水性樹脂を含有しているのに対し、後者において、受像層は、保水性樹脂及び耐水化剤を配合している点。
相違点２：前者において、カチオン性樹脂は、感圧接着剤及び保水性樹脂を含有する層の上に設けるのに対し、後者において、このような層の上下関係について記載がない点。
　これら相違点について検討する。
（相違点１について）
　後者において、接着剤組成物は、感圧接着剤と保水性樹脂とともに、耐水化剤を加えたものであることが記載されているが、後者において、耐水化剤として例示するのは、ポリアミド樹脂、ポリアミドポリウレア樹脂のみであり、カチオン性樹脂を使用することは認識されておらず、耐水化剤としてカチオン性樹脂を示唆するものがないと解するのが相当である。
　なお、この点について、異議申立人王子製紙株式会社は、耐水化剤の典型的な例が第４級のアンモニウム塩型のカチオン性樹脂である（甲第３号証及び甲第４号証参照）から、甲第１号証の「耐水化剤」として「カチオン性樹脂」は当然包含している旨主張するが、甲第３号証及び甲第４号証に記載する耐水化剤としてのカチオン性樹脂は、インクのバインダとして添加するものであり、印刷用受像層に配合するためのもではないこと、また、上述のとおり、後者において、耐水化剤としてカチオン性樹脂を使用することは、何ら認識されてなく、印刷用受像層の耐水化剤としてカチオン性樹脂を用いることが周知の技術事項とも認められないことから、該異議申立人の主張は採用することができない。
　したがって、相違点１は、実質的な差異であると認められる。
（相違点２について）
　後者において、感圧接着剤としては、保水性樹脂を配合したものが記載されているが、感圧接着剤層の上に保水性樹脂の層を設けること、あるいはこれを示唆する記載はない。そして、該事項は甲第３号証〜６号証を参照しても自明のこととも認められず、相違点２は、実質的な差異であると認められる。
　したがって、本件発明１は、先願明細書２に記載された発明と同一であるとすることはできない。　
　
（本件発明２〜５について）
　本件発明２〜５は、本件発明１を引用し、本件発明１を更に技術的に限定したものであるから、甲第３、４号証において、インク用バインダの耐水化剤としてカチオン性樹脂を添加することが周知であり、また、甲第５、６号証において、感圧接着剤として、ポリアクリル酸エステルを使用することが周知であっても、前記本件発明１について述べたと同様の理由により、先願明細書２に記載された発明と同一であるとすることはできない。
　
［理由２］について
（本件発明１について）
　先願明細書３には、上記ツ〜ノの記載から、感圧接着層を原紙などの支持体の少なくとも片面に有した、加圧時の接着後に剥離可能な圧着記録用紙において、感圧接着層は、感圧接着剤とカチオン性化合物を含有するものであること、圧着記録用紙は、インクジェット記録により、感圧接着層の上に印刷したものであること（上記ニ）、カチオン性化合物としては、第４級アンモニウム基又は第３級アミノ基を有するポリマーなどが用いられること、また、感圧接着層を形成する樹脂の原紙への浸透を防止する目的で、原紙に接して、変性デンプン、カゼイン、カルボキシメチルセルロースなどの水溶性高分子により形成された浸透防止層を設けてもよいこと、が記載されているものと認められる。
　そこで、本件発明１（前者）と先願明細書３に記載された発明（後者）とを対比すると、後者における「支持体」、「記録用紙」、「水溶性高分子」及び「カチオン性化合物」は、前者における「シート上支持体」、「印刷用シート」、「保水性樹脂」及び「カチオン性樹脂」にそれぞれ相当するものと認められる。
　ところで、前者における「受像層」は、感圧接着剤、保水性樹脂及びカチオン性樹脂を含有した層と記載されているが、全ての成分が混在して含有する単一層ではなく、複層に形成した多層構造のものであるから、後者における、浸透防止層を設けた感圧接着層は、「水溶性高分子の上に形成された感圧接着層」であり、これは、前者の「受像層」に相当すると認められる。
　したがって、両者は、
「シート状支持体の少なくとも一方の面に記録画像を形成するための受像層を設けた印刷用シートにおいて、上記受像層に、感圧接着剤を含有するとともに、保水性樹脂およびカチオン性樹脂を含有した印刷用シート。」
である点において一致するが、前者において、受像層は、感圧接着剤及び保水性樹脂を含有する層の上にカチオン性樹脂を含有する層が形成されるのに対し、後者において、受像層は、保水性樹脂を含有する層の上に感圧接着剤及びカチオン性樹脂を含有する層が形成される点において相違しているものと認められる。
　そこで、この相違点について検討すると、後者において、感圧接着層を形成する前に浸透防止層すなわち水溶性高分子を含有する層を形成する態様は記載されているが、これ以外の態様は記載も示唆もされておらず、また、前者のかかる受像層が自明の技術事項であるとも認められない。
　したがって、該相違点は実質的な差異であり、本件発明１は、先願明細書３に記載された発明と同一であると認めることはできない。
　
（本件発明２〜５について）
　本件発明２〜５は、本件発明１を引用し、本件発明１を更に技術的に限定したものであるから、甲第３、４号証において、インク用バインダの耐水化剤としてカチオン性樹脂を添加することが周知であり、また、甲第５、６号証において、感圧接着剤として、ポリアクリル酸エステルを使用することが周知であっても、前記本件発明１について述べたと同様の理由により、先願明細書３に記載された発明と同一であるとすることはできない。
　
４．むすび
　以上のとおりであるから、特許異議の申立ての理由及び証拠によっては、本件発明１〜３についての特許を取り消すことができない。
　また、他に本件発明１〜３についての特許を取り消すべき理由を発見しない。
　よって、結論のとおり決定する。
【異議決定日】
平成１５年３月２５日（２００３．３．２５）
【訂正の要旨】
訂正事項
　特許請求の範囲の請求項１の「シート状支持体の少なくとも一方の面に記録画像を形成するための受像層を設けた印刷用シートにおいて、上記受像層に、感圧接着剤を含有するとともに、保水性樹脂およびカチオン性樹脂を含有したことを特徴とする印刷用シート」を、
「シート状支持体の少なくとも一方の面に記録画像を形成するための受像層を設けた印刷用シートにおいて、上記受像層に、感圧接着剤を含有するとともに、保水性樹脂およびカチオン性樹脂を含有するにあたり、上記カチオン性樹脂を、上記感圧接着剤および上記保水性樹脂を含有する層の上に設けたことを特徴とする印刷用シート」
と訂正する。
（５４）【発明の名称】
印刷用シート
（５７）【特許請求の範囲】
　【請求項１】　シート状支持体の少なくとも一方の面に記録画像を形成するための受像層を設けた印刷用シートにおいて、上記受像層に、感圧接着剤を含有するとともに、保水性樹脂およびカチオン性樹脂を含有
するにあたり、上記カチオン性樹脂を、上記感圧接着剤および上記保水性樹脂を含有する層の上に設けた
　【請求項２】　前記受像層は、インクジェットによるインクを受像するインク受像層であり、かつ、前記感圧接着剤を互いの接触面に含有することにより、上記接触面において剥離可能に接着することを特徴とする請求項１に記載の印刷用シート。
　【請求項３】　前記感圧接着剤が天然ゴム系接着剤とポリアクリル酸エステル系接着剤の少なくとも一種類よりなる接着剤である請求項１または２に記載の印刷用シート。
　【請求項４】　前記保水性樹脂がポリビニルピロリドンである請求項１ないし３のいずれかに記載の印刷用シート。
　【請求項５】　前記カチオン性樹脂がポリアミン系樹脂あるいはジシアンジアミドホルマリン系樹脂である請求項１ないし４のいずれかに記載の印刷用シート。
【発明の詳細な説明】
　【０００１】
　【発明の属する技術分野】
　本発明は、記録画像を印刷した面を接着した後に意図的な操作により容易に剥離する印刷用シートに係り、特に、接着する対向面に記録画像が容易に転写しないようにした印刷用シートに関する。
　【０００２】
　【従来の技術】
　近年、封書に代り記載内容の秘密を保持することができるようにして葉書を送付するメールシステムが普及しつつある。このようなメールシステムとしては、従来、葉書の所定箇所にラベルを添付して記載内容を隠蔽する親展ラベルが最も良く知られているが、最近では、各種通知用葉書、ダイレクトメールの分野において、２つ折りまたは３つ折りにして接触面どうしを圧力で一時的に接着し、意図的な操作により接着面を容易に剥離できるようにした圧着葉書が急速に普及してきている。このような圧着葉書では、秘密にしたい記載のある面に他の面を接着して隠蔽することができるとともに、接着面を剥離した後は所定の装置を用いないと再接着することができないため不正行為も防止することができる。
　【０００３】
　従来の圧着葉書は、情報印字面を圧力で一時的に接着してその後剥離するため、水性インク、油性インクおよびインクリボン等のようにインクを用いて印刷を行うと、接着した対向面にインクが転写されて印刷の内容が乱れるという問題があった。このため、圧着葉書を使用する場合には、接着した対向面への転写が少ない電子写真方式のレーザプリンターによって印刷するのが一般的であった。
　【０００４】
　【発明が解決しようとする課題】
　ところで、インクジェット記録方式は、インクの微小液滴を様々な原理により飛翔させて受像シートに付着させ、文字や画像等の記録を行なう方式であるが、画像パターンの融通性が大きく、多色化が容易であることからハードコピー装置として様々な用途において急速に普及してきている。このため、上記のような圧着葉書への印刷も、利便性の高いインクジェットプリンターによって行ないたいという要望が高まってきている。
　【０００５】
　このため、インクジェットプリンターで鮮明な印字を行なうことができ、しかも、印刷面を接着した後に剥離したときに、接着した対向面にインクの転写が起こらない印刷用シートが強く要望されているが、このような印刷用シートは、現在の処存在せず、また検討、研究もほとんど行われていないのが現状である。
　【０００６】
　本発明は、接着する対向面に記録画像が容易に転写することがなく、よって、インクを用いて印刷することができ、普及している種々の印刷装置で印刷して使用することができる印刷用シートを提供することを目的としている。
　【０００７】
　本発明の印刷用シートは、シート状支持体の少なくとも一方の面に記録画像を形成するための受像層を設けた印刷用シートにおいて、上記受像層に、感圧接着剤を含有するとともに、保水性樹脂およびカチオン性樹脂を含有したことを特徴としている。
　【０００８】
　本発明者等の実験によれば、受像層に保水性樹脂およびカチオン性樹脂を含有させると、受像層にインクによる印刷を行った直後に圧力を加えて接着しても、接着した対向面にインクが転写されないことが確認された。特に、カチオン性樹脂を含有させることにより、受像層に圧力を加えた場合は勿論のこと、受像層が水に濡れたり吸湿したりしても接着した対向面にインクが転写されないことが確認された。この理由は次のように考えられる。すなわち、インクが受像層に供給されると、保水性樹脂にインクが吸収され、接着等によって受像層に圧力が加えられてもインクが受像層の外部に浸出しなくなる。また、カチオン性樹脂を含有させることにより、インクがアニオン性である場合にインクの成分とカチオン性樹脂との間に強固な化学的結合力が発生し、受像層に外部から水分が吸収されてもインクの成分は受像層の外部から持ち出されなくなる。
　【０００９】
　本発明は、感圧接着剤を互いの接触面に含有することにより接触面において剥離可能に接着するようにした印刷用シートに用いて好適であり、特に、受像層にインクジェットによる印刷を行っても相手方の接着面にインクが転写せず、よって、印刷装置の種類に制約を受けることなく利用することができる。したがって、圧着葉書等のメールシステムやその他の用途において、多様化した画像パターンによる印刷が可能となり、利用範囲は極めて広範である。
　【００１０】
　次に、本発明の印刷用シートの受像層を構成する材料について説明する。
＜感圧接着剤＞感圧接着剤は、印刷用シートが圧力で一時的に接着して人為的な操作により容易に剥離することができる性能を付与するために含有させる。加圧により接着する従来の感圧接着剤としては、例えば、塩化ビニル系樹脂、塩化ビニリデン系樹脂、天然ゴム系、ポリアクリル酸エステル系、合成ゴム系樹脂、等が挙げられ、これらの中から任意に選択して使用することも可能である。しかしながら、接着性が充分でしかも剥離する際に互いの接着剤の界面でスムーズに剥離することから、上記感圧接着剤の中でも、特に、天然ゴム系接着剤及びポリアクリル酸エステル系接着剤の少なくとも１種類を主成分とするものが好ましい。より好ましい天然ゴムとしては、生天然ゴムラテックス、加硫天然ゴムラテックス、およびメタクリル酸メチル（ＭＭＡ）をグラフト共重合した天然ゴムラテックス等が挙げられる。
　【００１１】
　受像層に含まれる感圧接着剤の割合は、１０重量％〜７５重量％の範囲にあることが望ましい。１０重量％未満の場合は、加圧した時に十分な接着力が得られず、７５重量％を超える場合には接着力が強すぎてスムーズに剥離できなくなったりし、さらに、水性インクの吸収性が著しく悪くなったりする。
　【００１２】
＜保水性樹脂＞
　保水性樹脂は、一般的に水性インクの吸収性に優れているが、本発明に於いては、接着した対向面への画像の転写防止の特性を付与するために含有させる。本発明でいう保水性樹脂としては、一般に保水性を有する樹脂であれば任意であるが、カルボキシメチルセルロース（ＣＭＣ）、カゼイン、デキストリン、でんぷん、変性でんぶん、ポリビニルアルコール（ＰＶＡ）、および変性ポリビニルアルコール、ポリエチレンオキサイド、ポリビニルピロリドン（ＰＶＰ）、ポリビニルメチルエーテル、ポリアクリル酸、ポリアクリルアミド、アクリル系ポリマー、ウレタン系ポリマー等を挙げることができる。
　【００１３】
　本発明者等の実験によれば、上記特にポリビニルピロリドンを使用したときに良好な結果を得ることが確認された。受像層中に含まれるポリビニルピロリドンの割合は、１．５〜５０重量％の範囲にあることが望ましい。ポリビニルピロリドンの割合が１．５重量％を下回る場合には、インク吸収性が悪く対向面への画像の転写も発生し、５０重量％を上回って添加した場合には、接着力が弱くなるとともに、特に高価なためコスト高となるからである。
　【００１４】
＜カチオン性樹脂＞
　カチオン性樹脂は、水性インクによる画像の耐水化及び対向面への画像の転写防止の特性を付与するために含有させる。本発明でいうカチオン性樹脂としては、ジシアンジアミドホルマリン縮合物、ポリアミン、ポリアルキレンポリアミン及び変性ポリアミン等のポリアミン系樹脂、ポリエチレンイミン等が使用できる。特にポリアミン系樹脂あるいはジシアンジアミドホルマリン系樹脂を使用することが好ましい。印刷用シートの単位面積当たりの受像層中に含まれるカチオン性樹脂は、０．１〜５．０ｇ／ｍ２とするのが好ましい。カチオン性樹脂が０．１ｇ／ｍ２を下回る場合は、対向面への画像の転写が顕著になる一方、５．０ｇ／ｍ２であれば効果としては充分であり、この範囲を上回ってもコスト高となるだけだからである。
　【００１５】
＜その他の含有成分＞
　本発明においては、受像層に上述した感圧接着剤、保水性樹脂、カチオン性樹脂の他に微粒状の充填剤、合成ゴム、熱可塑性樹脂等を含有することができる。微粒状の充填剤は、無機充填剤と有機充填剤とに分類することができる。無機充填剤としては、炭酸カルシウム、クレー、カオリンクレー、タルク、硫酸カルシウム、硫酸バリウム、シリカ、酸化亜鉛、酸化チタン、硫化亜鉛、炭酸亜鉛、水酸化アルミニウム、アルミナ、ケイ酸アルミニウム、ケイ酸カルシウム、ケイソウ土、ケイ酸マグネシウム、水和アルミニウム酸化物、マイカ、ガラス粉等が挙げられる。これら無機充填剤の中でも、水性インクの吸収性、耐ブロッキング性、および印刷インキの受容性について考慮した場合、シリカ、炭酸カルシウム、タルク、カオリンクレー、水酸化アルミニウムを単独あるいは組み合わせて用いることが望ましい。
　【００１６】
　有機充填剤としては、セルロース粉末、サツマイモでんぷん、じゃがいもでんぷん、小麦でんぷん、とうもろこしでんぷん、コメでんぷん、タピオカでんぷん、スチレンビーズ、メタクリル酸メチルビーズ等を例示することができる。これらの有機充填剤は、平均粒径が５〜３０μｍと大きいため、耐ブロッキング性を向上させ、印刷用シートの滑り性を付与することができる。したがって、これらの有機充填剤は粉末形状で添加するのが好ましい。合成ゴムとしては、ＳＢＲ、ＮＢＲ、ＭＢＲ，ネオプレンゴム等を挙げることができる。また、熱可塑性樹脂としては、ポリ酢酸ビニル、ポリアクリル酸、およびポリアクリル酸エステル等を挙げることができる。
　【００１７】
　これら微粒状の充填剤、合成ゴムおよび熱可塑性樹脂は、水性インクの吸収性、接着力の調節、耐ブロッキング性の向上、充填剤の脱落防止、塗料の粘度調節、および濡れ性の改良等の目的で適宜添加することができる。塗料中には、必要に応じて分散剤、消泡剤、界面活性剤、老化防止剤、紫外線吸収剤、防黴剤、消臭剤、耐水化剤、蛍光増白剤等の添加剤を添加することができる。
　【００１８】
　インクの受像層を設けるには、上述した材料を水に分散あるいは溶解して塗料とし、シート状支持体としての紙の抄造工程中に設けたサイズプレス装置、ゲートロール装置、スプレー装置等で塗工したり、ロールコーター、バーコーター、ブレードコーター、エアーナイフコーター、ロッドブレードコーター、グラビアロールコーター等の通常の塗工手段で塗工乾燥する。
　【００１９】
　本発明で用いるシート状支持体の種類は特に限定されるものではなく、木材パルプ紙、不織布、化学繊維紙、合成樹脂フィルムのシート等が用いられる。紙等の木材パルプ紙の場合は、予めコート層を設けたコート紙、キャスト紙等も使用することができる。合成樹脂フィルムのシートを使用する場合は、ポリエステル、ポリ塩化ビニル、ポリメチルメタクリレート、酢酸セルロース、ポリエチレン、ポリプロピレン、ポリカーボネート等の透明フィルムや白色顔料の充填あるいは微細な発泡による不透明なフィルムを使用することができる。さらに、これらの樹脂フィルムを紙の表面に貼り合わせたり、溶融樹脂によって加工されたラミネート紙等も使用可能である。なお、シート状支持体に塗工したシートは、そのまま印刷用シートとして使用できるが、スーパーカレンダー等で表面を平滑化しても良い。
　【００２０】
　【発明の実施の形態】
　さらに下記に挙げる実施の形態により本発明をより詳しく説明する。ただし、本発明の印刷用シートはこれらの実施の形態に何ら限定されるものではない。
（実施例１）シート状支持体として、フォーム用紙８１．４ｇ／ｍ２（紀州製紙製ＫＰＦ−Ｎ）を使用した。まずシート状支持体に塗工量（固形分）が６ｇ／ｍ２になるように、下記組成からなる塗料を塗工し、１０５℃で２分間熱風を当てて乾燥した。
　【００２１】
　塗料
　　ＭＭＡグラフト天然ゴム系接着剤　　　　　　　　　　　　　　６５重量部
　　シリカ（水沢化学製ミズカシルＰ−７８Ｄ）　　　　　　　　１００重量部
　　コンスターチ（日本食品化工製）　　　　　　　　　　　　　　５０重量部
　　ＳＢＲ（日本ゼオン製ニポールＬＸ４１６）　　　　　　　　　３５重量部
　　ポリビニルピロリドン（ＢＡＳＦ社製）　　　　　　　　　　　１５重量部
　【００２２】
　さらにこの塗工層の上にカチオン性樹脂として特殊変性ポリアミン（昭和高分子製ポリフィックス６０１）の１０％水溶液をウエット重量で１０ｇ／ｍ２になるように塗工し、１０５℃で１分間熱風を当て乾燥した。以上の様にして印刷用シートを作製した。
　【００２３】
（実施例２）
　下記組成からなる塗料を用いた以外は、実施例１と同様にして印刷用シートを作製した。
　【００２４】
　塗料
　　シークレットレター用コールドシール型接着剤（三洋化成工業製）
　　　　　　　　　　　　　　　　　　　　　　　　　　　　　　１００重量部
　　シリカ（水沢化学製ミズカシルＰ−７８Ｄ）　　　　　　　　１００重量部
　　コンスターチ（日本食品化工製）　　　　　　　　　　　　　　５０重量部
　　ポリビニルピロリドン（ＢＡＳＦ社製）　　　　　　　　　　　１５重量部
　【００２５】
（実施例３）
　塗料として下記のものを用い、カチオン性樹脂にポリアミン系樹脂（日華化学製ＰＮＦ−７０）の１０％水溶液を用いた以外は実施例１と同様にして印刷用シートを作製した。
　【００２６】
　塗料
　　ＭＭＡグラフト天然ゴム系接着剤　　　　　　　　　　　　　　６５重量部
　　シリカ（水沢化学製ミズカシルＰ−７８Ｄ）　　　　　　　　１００重量部
　　コンスターチ（日本食品化工製）　　　　　　　　　　　　　　５０重量部
　　ＳＢＲ（日本ゼオン製ニポールＬＸ４１６）　　　　　　　　　３５重量部
　　ポリビニルピロリドン（ＢＡＳＦ社製）　　　　　　　　　　　２５重量部
　【００２７】
（実施例４）
　カチオン性樹脂にポリアミン系樹脂（大和化学製ダイフィックスＰＣＮ）の３０％水溶液を用いた以外は、実施例３と同様にして印刷用シートを作製した。
　【００２８】
（実施例５）
　カチオン性樹脂にポリアミン系樹脂（大和化学製ダイフィックスＤ−１０）の５％水溶液を用いた以外は、実施例３と同様にして印刷用シートを作製した。
　【００２９】
（実施例６）
　カチオン性樹脂にジシアンジアミドホルマリン縮合物（日華化学製ネオフィックスＦＹ）の１０％水溶液を用いた以外は、実施例３と同様にして印刷用シートを作製した。
　【００３０】
　【００３１】
　【００３２】
　【００３３】
　【００３４】
（比較例１）
　シート状支持体として、フォーム用紙８１．４ｇ／ｍ２（紀州製紙製ＫＰＦ−Ｎ）を使用した。シート状支持体に塗工量（固形分）が６ｇ／ｍ２になるように、下記組成からなる塗料を塗工し、１０５℃で２分間熱風を当て乾燥させた。以上の様にして印刷用シートを作製した。
　【００３５】
　塗料
　　ＭＭＡグラフト天然ゴム系接着剤　　　　　　　　　　　　　　６５重量部
　　シリカ（水沢化学製ミズカシルＰ−７８Ｄ）　　　　　　　　１００重量部
　　コンスターチ（日本食品化工製）　　　　　　　　　　　　　　５０重量部
　　ＳＢＲ（日本ゼオン製ニポールＬＸ４１６）　　　　　　　　　３５重量部
　【００３６】
　ついで、実施例、比較例で作製したサンプルについて印刷用シートのインク吸収性、インクの広がり、接着力、対向面への画像の転写、耐ブロッキング性を評価した。上記インク吸収性、インクの広がり、対向面への画像の転写、接着力、および耐ブロッキング性の試験方法を以下に説明する。
　【００３７】
（インクジェット用インクの記録特性）
　セイコーエプソン製インクジェットプリンターマッハジェットＭＪ−１０５０Ｖ２を用いて画像を印刷し、インクの吸収性、インクの広がりおよび耐水性を調べる。
　【００３８】
▲１▼　インクの吸収性
　印字した５分後に印字面にろ紙を押し当て、ろ紙にインクが移行したか否かを目視にて観察する。
　　○：ろ紙側への移行がなくインクの吸収性良好
　　×：ろ紙側への移行がありインクの吸収性不良
　【００３９】
▲２▼　インクの広がり印字した文字が滲まずに文字がはっきり確認できるか否かを目視で観察する。
　　○：印字した文字がはっきり確認される。
　　×：滲みが大きく、文字がはっきりしない。
　【００４０】
▲３▼　耐水性ろ紙を水で浸し、表面の過剰の水を除き、印字面と貼合せ、１００ｋｇ／ｃｍ２の圧力を２秒間掛け、ろ紙にインクが移行したか否かを目視にて観察する。
　　◎：ろ紙側への移行が一切なくインクの耐水性が極めて良好
　　○：ろ紙側への移行は僅かにあるが、実用上全く問題がなくインクの耐水性良好
　　×：ろ紙側への移行がありインクの耐水性不良
　【００４１】
（接着力）
　ポスタルメーラー『パートナー』（日本理化製紙製）のプレスロール間隙を１００μｍに設定し、得られた印刷用シートをＺ折りし、１００ｍｍ幅で通過させて加圧接着した。１時間放置後、テンシロン引張り試験機（（株）オリエンテック製、商品名：テンシロンＲＴＭ−１００）を用いて３００ｍｍ／分の引張り速度でインク受像層同志が加圧接着した面をＴ型剥離し接着力を測定した。
　【００４２】
（対向面への画像の転写）
　上記インクジェットプリンターで印字した試験サンプルを、上記の接着力試験方法と同様の条件で加圧接着し、１時間放置した後に剥離したときの対向面への画像の転写を観察する。
　　◎：対向面への画像の転写が一切ないもの。
　　○：対向面への画像の転写は僅かに存在するが、実用上全く問題がないもの。
　　△：対向面への画像の転写が少しあるもの。
　　×：対向面への画像の転写があるもの。
　【００４３】
（耐ブロッキング性）
　インクの受像層面どうしを重ね合わせ、５００ｇ／ｃｍ２の圧力を加え、５０℃で２４時間放置した。その後、引き剥がして面の状態を目視で観察した。
　　○：引き剥しの抵抗が軽く、表面の痛みがなくてブロッキングの問題がないもの
　　×：表面にパルプ繊維の毛羽立ちがありブロッキングの問題があるもの
　【００４４】
　これら試験結果から印刷用シートの実用性を総合的に判断した。その評価の方法は以下の通りである。
　　◎：実用上優れる○：実用上使用可能である×：実用上問題がある
　【００４５】
　表１に示す結果から明らかなように、受像層に保水性樹脂とカチオン性樹脂を含有する実施例１〜６では、インクジェットで印刷する場合の印刷用シートととしての機能を全て満足している。特に、実施例１および実施例２では、カチオン樹脂として特殊変性ポリアミンを用いているため、耐水性は勿論のこと、対向面への転写を防止する性能についても特に優れた結果を示し、実用上優れるとの判定をした。
　【００４６】
　なお、実施例、比較例共に水性インクの吸収性、インクの広がりなどインクジェットにより印刷した状態は全て良好であり、また、耐ブロッキング性については、いずれも問題はなかった。
　【００４７】
　【表１】
　【００４８】
　なお、本発明は、インクジェットプリント用の印刷用シートに限定されるものではなく、レーザプリンタなど種々の印刷装置に用いることができる。また、印刷する用途のものに限定されるものではなく、手書き用のシートであっても良い。たとえば、手書きで記載した後に２つ折にし、折った面どうしを接着して郵送するような圧着葉書を製造することができる。この場合、感圧接着剤とともに感熱接着剤を含有させ、アイロンなどを用いて接着するようにしても良い。このような圧着葉書があれば葉書を封書のように使うことができるので非常に便利である。さらに、張り合わせる対象物としては、シート状のものに限定されず、例えば、壁や机などの剛性体であっても良い。
　【００４９】
　【発明の効果】
　以上説明したとおり本発明によれば、接着する対向面に記録画像が容易に転写することがなく、よって、インクを用いて印刷することができ、普及している種々の印刷装置で印刷して使用することができるという効果が得られる。